"aiポリエーテルポリオール、ポリエステルポリオール、ポリカーボネートポリオール、およびそれらの組み合わせよりなる群から選択されるポリオール、並びにiiジイソシアネートの反応生成物を含んでなるキャップされたグリコール、b少なくとも第一ジアミンおよび第二ジアミンを含んでなる連鎖延長剤、並びにcシクロヘキシルアミンを含んでなる一官能性アミンを含んでなる連鎖停止剤の反応生成物であるポリウレタンウレアを含んでなる少なくとも1つのスパンデックス繊維を含んでなる製品であって、該ポリウレタンウレアが約75:25~約85:15の該第一ジアミン対該第二ジアミンの比および約10meq/Kg~約30meq/Kgのシクロヘキシルウレア末端を含んでなる、製品。該連鎖停止剤がジエチルアミンを含んでなりそして該ポリウレタンウレアが約10meq/Kg~約60meq/Kgのジエチルウレア末端を含んでなる、請求項1の製品。該ポリウレタンウレアが約12meq/Kg~約24meq/Kgの第一級アミン末端を含んでなる、請求項1の製品。該ポリウレタンウレアが粘度安定剤を含んでなる、請求項1の製品。該粘度安定剤が約50ppm~約250ppmの量で存在する、請求項4の製品。第一ジアミンがエチレンジアミンを含んでなりそして該第二ジアミンが2-メチル-1,5-ペンタメチレンジアミンMPMDを含んでなる、請求項1の製品。該ポリオールが1600~約2200の数平均分子量を有する、請求項1の製品。該キャップされたグリコールが約2.3~約3.0のNCOを有する、請求項1の製品。該キャップされたグリコールが約2.5~約2.7のNCOを有する、請求項1の製品。該ポリオールがポリテトラメチレンエーテルグリコールを含んでなる、請求項1の製品。該ジイソシアネートがジフェニルメタンジイソシアネートMDIを含んでなる、請求項1の製品。該製品がニットである、請求項1の製品。該ニットがワープニットおよびサーキュラーニットから選択される、請求項12の製品。aポリエーテルポリオール、ポリエステルポリオール、ポリカーボネートポリオール、およびそれらの組み合わせよりなる群から選択されるポリオールを準備し、bジイソシアネートを準備し、cポリオールおよびジイソシアネートを接触させてキャップされたグリコールを生成し、d少なくとも第一ジアミンおよび第二ジアミンを含んでなる連鎖延長剤を準備し、eシクロヘキシルアミンを包含する一官能性アミンを含んでなる連鎖停止剤組成物を準備し、fキャップされたグリコール、連鎖延長剤および連鎖停止剤組成物を溶媒の中で接触させて溶液中でポリウレタンウレアを生成し、そしてg溶液中のポリウレタンウレアを紡糸してスパンデックスを生成することを包含するスパンデックスを製造する方法であって、該ポリウレタンウレアが約75:25~約85:15の第一ジアミン対第二ジアミンの比および約10meq/Kg~約30meq/Kgのシクロヘキシルウレア末端を含んでなる、方法。発明の要旨幾つかの面には、ワープ-ニッティングまたは高含有量ウエフト-ニッティングサーキュラーニッティングを包含する用に特に有用な高い均一性を有するスパンデックスがある。aiポリエーテルポリオール、ポリエステルポリオール、ポリカーボネートポリオール、およびそれらの組み合わせよりなる群から選択されるポリオール、並びにiiジイソシアネートの反応生成物を含んでなるキャップされたグリコール、b少なくとも第一ジアミンおよび第二ジアミンを含んでなる連鎖延長剤、並びにcシクロヘキシルアミンを含む一官能性アミンを含んでなる連鎖停止剤の反応生成物であるポリウレタンウレアを含む少なくとも1つのスパンデックス繊維または糸を含む製品が包含され、該ポリウレタンウレアは約75:25~約85:15の第一ジアミン対第二ジアミンのモル比および約10meq/Kg~約30meq/Kgのシクロヘキシルウレア末端を含んでなる。aポリエーテルポリオール、ポリエステルポリオール、ポリカーボネートポリオール、およびそれらの組み合わせよりなる群から選択されるポリオールを準備し、bジイソシアネートを準備し、cポリオールおよびジイソシアネートを接触させてキャップされたグリコールを生成し、d少なくとも第一ジアミンおよび第二ジアミンを含んでなる連鎖延長剤を準備し、eシクロヘキシルアミンを包含する一官能性アミンを含んでなる連鎖停止剤組成物を準備し、fキャップされたグリコール、連鎖延長剤および連鎖停止剤組成物を溶媒の中で接触させて溶液中でポリウレタンウレアを生成し、そしてg溶液中のポリウレタンウレアを紡糸してスパンデックスを生成することを包含するスパンデックスを製造する方法も提供され、該ポリウレタンウレアは約75:25~約85:15の第一ジアミン対第二ジアミンの比および約10meq/Kg~約30meq/Kgのシクロヘキシルウレア末端を含んでなる。発明の詳細な記述幾つかの面のポリウレタンウレア組成物を有する高い繊維均一性を有するスパンデックスが製造されてきた。ポリウレタンウレア組成物は、例えばジアミン連鎖延長剤の如き2種もしくはそれ以上の連鎖延長剤の配合物または混合物を包含する連鎖延長剤組成物並びにシクロヘキシルアミンを包含する連鎖停止剤組成物を包含する。ここで使用される際には用語溶液-紡糸は湿潤-紡糸または乾燥-紡糸方法のいずれかでありうる溶液からの繊維の製造方法を包含しており、これらの両者は繊維製造用の普遍的技術である。脂肪族第一級アミンで連鎖が停止されたポリウレタンウレア類はモノアルキルウレア末端を有し、例えば連鎖停止剤としてのシクロヘキシルアミンはシクロヘキシルウレア末端を与えるであろう。第二級ジアルキルアミン類を用いる連鎖停止はジアルキルウレア末端を与える。ポリウレタンウレア中のアミン末端は不完全に反応したジアミン連鎖延長剤から誘導される。幾つかの面のスパンデックスは約10meq/Kg~約40meq/Kg、例えば約22meq/Kg~約26meq/Kg、を包含する約10meq/Kg~約60meq/Kgのジエチルウレア末端、約10meq/Kg~約30meq/Kg、例えば約16meq/Kg~約20meq/Kg、のシクロヘキシルウレア末端、並びに約12meq/Kg~約24meq/Kg、例えば約16meq/Kg~約20meq/Kg、の第一級アミン末端を有しうる。meq/Kgの全ての測定は重合体固体を基準とする。繊維または長鎖合成重合体を製造するために有用なポリウレタンウレア組成物は少なくとも85重量のセグメント化されたポリウレタンウレアを含みそしてスパンデックスとも称する。典型的には、これらはジイソシアネートと反応してNCO-末端プレポリマーキャップされたグリコールを生成し、それが次に適当な溶媒、例えばジメチルアセトアミド、ジメチルホルムアミド、またはN-メチルピロリドン、の中に溶解され、そして二次的に二官能性連鎖延長剤と反応する重合体状グリコールを包含する。連鎖延長剤がジオール類でありそして溶媒なしに製造されうる時には、ポリウレタン類は第二段階で生成する。連鎖延長剤がジアミン類である時には、ポリウレタン類の亜群であるポリウレタンウレア類が生成する。スパンデックスに紡糸可能なポリウレタンウレア重合体の製造では、ヒドロキシ末端基とジイソシアネート類および1種もしくはそれ以上のジアミン類との順次反応によりグリコール類が延長される。各場合とも、グリコール類は連鎖延長を受けて粘度を包含する必要な性質を有する重合体を与えなければならない。所望により、ジラウリン酸ジブチル錫、オクタン酸第一錫、鉱酸類、第三級アミン類、例えばトリエチルアミン、N,N’-ジメチルピペラジンなど、並びに他の既知の触媒を使用してキャップ段階を補助しうる。適するポリオールまたは重合体状グリコール成分は、約1600~約2200、および約1800を包含する約600~約3,600の数平均分子量のポリエーテルグリコール類、ポリカーボネートグリコール類、およびポリエステルグリコール類を包含する。2種もしくはそれ以上の重合体状グリコールの混合物または共重合体が包含されうる。使用できるポリエーテルグリコール類の例は、エチレンオキシド、プロピレンオキシド、トリメチレンオキシド、テトラヒドロフラン、および3-メチルテトラヒドロフランの開環重合および/もしくは共重合からの、各分子中の炭素数が12より少ない多価アルコール、例えばジオールもしくはジオール混合物、例えばエチレングリコール、1,3-プロパンジオール、1,4-ブタンジオール、1,5-ペンタンジオール、1,6-ヘキサンジオール、2,2-ジメチル-1,3-プロパンジオール、3-メチル-1,5-ペンタンジオール、1,7-ヘプタンジオール、1,8-オクタンジオール、1,9-ノナンジオール、1,10-デカンジオールおよび1,12-ドデカンジオール、の縮合重合からの2個もしくはそれ以上のヒドロキシ基を有するグリコール類を包含する。線状二官能性ポリエーテルポリオールが好ましく、そして2の官能性を有する約1,700~約2,100の分子量のポリテトラメチレンエーテルグリコール、例えばTerathane登録商標1800カンサス州、ウィチタのインビスタINVISTA、が具体的な適切なグリコール類の一例である。共重合体はポリテトラメチレン-コ-エチレンエーテルグリコールを包含しうる。使用できるポリエステルポリオール類の例は、脂肪族ポリカルボン酸類および各分子中の炭素数が12より多くない低分子量のポリオール類またはそれらの混合物の縮合重合により製造される2個もしくはそれ以上のヒドロキシ基を有するエステルグリコール類を包含する。適切なポリカルボン酸類の例はマロン酸、琥珀酸、グルタル酸、アジピン酸、ピメリン酸、スベリン酸、アゼライン酸、セバシン酸、ウンデカンジカルボン酸およびドデカンジカルボン酸である。ポリエステルポリオール類を製造するために適するポリオール類の例はエチレングリコール、1,3-プロパンジオール、1,4-ブタンジオール、1,5-ペンタンジオール、1,6-ヘキサンジオール、ネオペンチルグリコール、3-メチル-1,5-ペンタンジオール、1,7-ヘプタンジオール、1,8-オクタンジオール、1,9-ノナンジオール、1,10-デカンジオールおよび1,12-ドデカンジオールである。約5°C~約50°Cの溶融温度を有する線状二官能性ポリエステルポリオールが具体的なポリエステルポリオールの例である。使用できるポリカーボネートポリオール類の例は、ホスゲン、クロロ蟻酸エステル、炭酸ジアルキルまたは炭酸ジアルキルおよび各分子中の炭素数が12より多くない脂肪族ポリオール類またはそれらの混合物の縮合重合により製造される2個もしくはそれ以上のヒドロキシ基を有するカーボネートグリコール類を包含する。ポリカーボネートポリオール類を製造するために適するポリオール類の例はジエチレングリコール、1,3-プロパンジオール、1,4-ブタンジオール、1,5-ペンタンジオール、1,6-ヘキサンジオール、ネオペンチルグリコール、3-メチル-1,5-ペンタンジオール、1,7-ヘプタンジオール、1,8-オクタンジオール、1,9-ノナンジオール、1,10-デカンジオールおよび1,12-ドデカンジオールである。約5°C~約50°Cの溶融温度を有する線状二官能性ポリカーボネートポリオールが具体的なポリカーボネートポリオールの例である。幾つかの面のポリウレタンウレア組成物から製造されるスパンデックス糸および繊維は、ジアルキルウレアおよびアミン末端を含むスパンデックスのものより低いデニール変動係数CDVを有しうる。デニール変動係数における減少は有意である。スパンデックスCDVは繊維または糸のデニールによって変動しうる。例えば、CDVは約20もしくはそれより低いこともある。20デニールを有する糸に関しては、CDVは約18であることもあり、30デニールを有する糸に関しては、CDVは約15であることもあり、そして40デニールを有する糸に関しては、CDVは約14であることもある。幾つかの面の方法は重合体状グリコールおよびジイソシアネートを接触させてキャップされたグリコールを生成することを包含する。キャップされたグリコールを配合物または混合物として準備されていてもよい少なくとも第一ジアミン連鎖延長剤および第二ジアミン連鎖延長剤並びに例えばシクロヘキシルアミンの如き一官能性アミンを包含する連鎖停止剤組成物と溶媒中で接触させ、そして生じたポリウレタンウレアの溶液を溶液紡糸してスパンデックスを生成する。ジイソシアネート成分は単一のジイソシアネートまたは4,4’-メチレンビスフェニルイソシアネートおよび2,4’-メチレンビスフェニルイソシアネートを含有するジフェニルメタンジイソシアネートMDIの異性体混合物を包含する異なるジイソシアネート類の混合物も包含しうる。MDIの異性体混合物が使用される時には、4,4’-異性体対2,4’-異性体の比は約98:2~約88:12、約70:30および約60:40を包含する約100:0~約50:50でありうる。いずれの適する芳香族または脂肪族ジイソシアネート類でも4,4’-MDIが主成分であるMDIの4,4’-異性体と組み合わされて包含されうる。使用できるジイソシアネート類の例は4,4’-メチレンビスフェニルイソシアネート、2,4’-メチレンビスフェニルイソシアネート,4,4’-メチレンビスシクロヘキシルイソシアネート、1,3-ジイソシアナト-4-メチル-ベンゼン、2,2’-トルエンジイソシアネート、2,4’-トルエンジイソシアネート、5-イソナト-1-イソシアナトメチル-1,3,3-トリメチルシクロヘキサン、1,6-ジイソシアナトヘキサン、2,2-ビス4-イソシアナトフェニル-プロパン、1,1’-メチレンビス4-イソシアナトシクロヘキサン、1,4-ジイソシアナト-シクロヘキサン、1,4-ビス4-イソシアナト-α,α-ジメチルベンジルベンゼン、1-イソシアナト-2-[4’-イソシアナト-フェニルメチル]ベンゼン、およびそれらの混合物を包含するが、それらに限定されない。具体的なポリイソシアネート成分の例はMondur登録商標MLバイエルBayer、Lupranate登録商標MIバスフBASF、およびIsonate登録商標50O,P’ダウケミカルDowChemical、並びにそれらの混合物を包含する。一般的には、キャップされたグリコール中のNCO部分含有量は約2.3~約3.0、約2.5~約2.7を包含する約2~6重量でありうる。溶液-紡糸のためには、キャップされたグリコールを適当な溶媒、例えばジメチルアセトアミドDMAc、N-メチルピロリドン、またはジメチルホルムアミド、の中に溶解させうる。場合により、キャップ段階は溶媒、例えば溶媒重量を基準として約50ppmより少ない水並びに約2000ppmより少ないホルムアミド類およびアミン類の組み合わせを含有するジメチルアセトアミド、の中で実施しうる。ジアミン連鎖延長剤組成物は、キャップされたグリコールと接触させるために一緒に配合もしくは混合されていてもまたは別個に加えられていてもよい少なくとも第一ジアミンおよび第二ジアミンを包含する。適するジアミン類は、炭素数が2-12のもの、例えばエチレンジアミン、1,3-ブタンジアミン、1,4-ブタンジアミン、1,3-ジアミノ-2,2-ジメチルブタン、1,6-ヘキサン-ジアミン、1,2-プロパンジアミン、1,3-プロパンジアミン、N-メチルアミノビス3-プロピル-アミン、2-メチル-1,5-ペンタンジアミン、1,5-ジアミノペンタン、1,3-ジアミノ-4-メチルシクロヘキサン、1,3-シクロヘキサンジアミン、1,1’-メチレン-ビス4,4’-ジアミノヘキサン、3-アミノメチル-3,5,5-トリメチルシクロヘキサン、1,3-ジアミノペンタン、およびそれらの混合物を包含する。第一ジアミン対第二ジアミンの重量比は約80:20を包含する約75:25~約85:15でありうる。一面では、第一ジアミンはエチレンジアミンであることができ、そして第二ジアミン、例えば2-メチル-1,5-ペンタメチレンジアミンMPMD、またはさらなるジアミン類は共延長剤と考えることができる。連鎖停止剤組成物はシクロヘキシルアミンを含みそして他の適切な連鎖停止剤、例えば炭素数が5-12、例えば炭素数が6-7、のモノアミン連鎖停止剤、例えばn-ペンチルアミン、n-ヘキシルアミン、n-ヘプチルアミン、メチルシクロヘキシルアミン類例えば1-アミノ-3-メチルシクロヘキサン、1-アミノ-2-メチルシクロヘキサン、および1-アミノ-3,3,5-トリメチルシクロヘキサン、n-ドデシルアミン、2-アミノノルボルネン、1-アダマンタンアミン、非対称性ジメチルヒドラジンUDMH、およびそれらの混合物、と組み合わせることもできる。モノアミンは、重合体成分の合計重量を基準として、少なくとも約2meq/kgそして多くとも約55meq/kgの量で使用することができる。そこからスパンデックスが製造されそして幾つかの面の方法で紡糸されるポリウレタンウレアの固有粘度は約0.95~約1.10dl/gを包含する約0.90~約1.20dl/gでありうる。場合により、重合体状グリコールはキャップ段階前に加えることができる酸および酸-生成化合物、例えば燐酸、ベンゼンスルホン酸、p-トルエンスルホン酸、硫酸、カルボン酸塩化物および無水物並びに燐酸エステル類など、を含有しうる。酸および酸-生成化合物は、重合体状グリコール重量を基準として、百万部当たり少なくとも約10そして多くとも約125部ppmの量で使用しうる。燐酸がその低い腐食性のために有用である。種々の他の添加剤を幾つかの面のスパンデックスおよび方法においていずれかの適切な量で使用して所望する性質を得ることもできる。例は、重合体の重量を基準として約0.05~約0.5の如きいずれかの適切な量の艶消し剤、例えば二酸化チタン;安定剤、例えばハイドロタルク石、例えば重合体の重量を基準として約0.25~約5.0の如きいずれかの適切な量のフンタイトおよびハイドロマグネサイトの混合物、硫酸バリウム、妨害アミン光安定剤、紫外線遮蔽剤、妨害フェノール類、および酸化亜鉛;染料および染料強化剤などを包含する。ジエチレントリアミンを場合により、連鎖延長段階において、溶液粘度調節のために低レベルで使用することもできる。ジエチレントリアミンが含まれる時には、適切な量は重合体の重量を基準として約50ppm~約125ppmを包含する0~約500ppmまたは0~125ppm、0~約250ppm、約50ppm~約250ppmを包含する。ポリウレタンウレア溶液粘度はASTMD1343-69の一般的方法に従い40°Cで操作されるModelDV-8落下球粘度計バージニア州、ウェンズボロのジュラテクコーポレーションDuratechCorp.を用いて測定されそしてポイズで報告される。この装置で測定できた最高溶液粘度は35,000ポイズであった。デニール変動係数CDVを測定するためには、巻き取られたスパンデックスパッケージの表面における最初の50メートルの繊維は除かれて取扱いによる損傷から生ずる不確実性を回避する。スパンデックスを次に130秒間にわたりパッケージからローリングテイクオフを用いて取り出しそして圧電気セラミックピンを含んでなる張力計を横断して供給した。テイクアップロールの円周は供給ロールの円周より50大きく、そして供給およびテイクアップロールは同じrpmで回転するため、ポリウレタン繊維は張力計を横断して50伸びまで伸びる。スパンデックスがロールを通って供給される際に張力計が張力を測定した。デニールは張力に正比例するため、張力の標準偏差を平均張力で割り算して変動係数を得、それがCDVとして報告される。CDVは使用される線状密度単位に無関係でありデニール対デシテックス、そして低いCDVは高い繊維均一性を示す。キャップされたグリコールの合計イソシアネート部分含有量重量百分率NCOはS.登録商標Siggia,登録商標QuantitativeOrganicAnalysisviaFunctionalGroup,登録商標3rdEdition,登録商標WileySons,登録商標NewYork,登録商標pp.登録商標559-561登録商標1963の方法により測定される。スパンデックスの強度および弾性の性質はASTMD2731-72の一般的方法に従い測定される。2インチ5cmのゲージ長さおよび0-300の伸びサイクルの3本のフィラメントを各々の測定用に使用する。試料を毎分50cmの一定の伸び速度でインストロン張力試験器を用いて5回循環させる。最初の伸びの間のスパンデックス上の応力である負荷力LPは第一サイクルに対して200伸びにおいて測定される。未負荷力UPは第五の未負荷サイクルに対して200伸びにおいて測定される。破壊時の伸び百分率ELOおよび破壊時の靭性TENは第六伸びに対して測定される。破壊時の靭性、負荷力および未負荷力はセンチ-ニュートンCNで報告される。5回の0-300伸び/弛緩サイクルにかけられた試料に対する百分率硬化も測定される。百分率硬化SはS=100Lf-Lo/Loとして計算され、ここでLoおよびLfはそれぞれ、張力なしにまっすぐに保持される時に、5回の伸び/弛緩サイクルの前および後の、フィラメント糸長さである。重合体のDMAc中希釈溶液の粘度をDMAc自体のものと25°Cにおいて基準キャノン-フェンスケCannon-Fenske粘度計管の中でASTMD2515に従い比較すること相対粘度方法により、ポリウレタンウレアの固有粘度IVが測定されそしてdl/gとして報告される。Meq/kgは1キログラムの全成分、すなわち重合体固体、当たりの所定成分のミリ当量をさす。幾つかの面の糸は以下の性質を有することができる:"